(57)【要約】      （修正有）【課題】短い間隔での製造プロセス中にポリマーの溶液粘度および／または溶融体積流量（ＭＶＲ）の測定を可能とする、簡単で、信頼性、再現性のある、そして効率的な方法を提供する。【解決手段】前記ポリマーは、ポリマーの１０〜２０重量％を有機溶媒に含む溶液中にあり、前記方法は、ａ）ポリマーの製造プロセスの構成要素からポリマー溶液のサブストリームを連続的に取り出し、ここで、前記ポリマー溶液は、本質的に無機塩を含まないこと；ｂ）１〜１０μｌの体積を有するサンプルを前記サブストリームから取り出すこと；ｃ）ゲル透過クロマトグラフィー装置にサンプルを導入し、ポリマーのゲル透過クロマトグラフィーのデータを測定すること；ｄ）ポリマーの相対溶液粘度および／または溶融体積流量をゲル透過クロマトグラムから得たデータから較正関係に基づいて自動的に測定すること；を含む方法に関する。【選択図】なし【特許請求の範囲】
【請求項１】
ポリマーを製造するためのプロセスの段階の過程で、ポリマーの相対溶液粘度および／または溶融体積流量を自動的に測定するための方法であって、ここで、前記ポリマーは、ポリマーの１０〜２０重量％を有機溶媒に含む溶液中にあり、前記方法は、
ａ）ポリマーの製造プロセスの成分からポリマー溶液のサブストリームを連続的に取り出し、ここで、前記ポリマー溶液は、実質的に無機塩を含まないこと；
ｂ）前記サブストリームから１〜１０μｌの体積を有するサンプルを取り出すこと；
ｃ）ゲル透過クロマトグラフィー装置にサンプルを導入し、ポリマーのゲル透過クロマトグラフィーのデータを測定すること；
ｄ）ポリマーの相対溶液粘度および／または溶融体積流量をゲル浸透クロマトグラムから得たデータから較正関係に基づいて自動的に測定すること；
を含む方法。
【請求項２】
前記ポリマー溶液から取り出されたサブストリームが、前記製造プロセスに戻される、請求項１に記載の方法。
【請求項３】
さらなるポリマー溶液の１〜１０μｌの体積を有するサンプルを、ゲル透過クロマトグラフィー装置に導入し、そこでは、さらなるポリマーのゲル透過クロマトグラフィーのデータ、相対溶液粘度、および溶融体積流量が既知であること；
さらなるポリマーのゲル透過クロマトグラフィーのデータを測定すること；および
さらなるポリマーの相対溶液粘度および／または溶融体積流量を測定されたゲル浸透クロマトグラフィーのデータから較正関係に基づいて自動的に測定すること；
を含む、請求項１に記載の方法。
【請求項４】
前記ポリマーが、界面重縮合によって製造されるポリカーボネートを含む、請求項１に記載の方法。
【請求項５】
前記ゲル透過クロマトグラフィーのデータが、重量平均分子量を含む、請求項１に記載の方法。
【請求項６】
前記ゲル透過クロマトグラフィーのデータが、数平均分子量を含む、請求項１に記載の方法。
【請求項７】
前記ゲル透過クロマトグラフィーのデータが、分子量を含む、請求項１に記載の方法。
【請求項８】
ポリマーの相対溶液粘度および／または溶融体積流量を測定する装置であって、ここで、前記ポリマーは、ポリマーの１０〜２０重量％を有機溶媒に含む溶液中にあり、該装置は、
ａ）ポリマー製造プロセスの構成要素からの有機溶媒中で測定する必要のあるポリマー溶液のサンプリングライン；
ｂ）１〜１０μｌの範囲での一定の体積を有するポリマー溶液のサンプルの正確な搬送のための計量機器；
ｃ）ポリマーのゲル透過クロマトグラフィーのデータを測定するための装置；
ｄ）ポリマーの相対溶液粘度および／または溶融体積流量をゲル透過クロマトグラムから得たデータから較正関係に基づいて自動的に測定するための手段；
を含む装置。
【請求項９】
ポリマー製造プロセスからのポリマーの１０〜２０重量％を含む溶液のサブストリームを取り出すための手段をさらに含む、請求項８に記載の装置。
【請求項１０】
有機溶媒中でのゲル透過クロマトグラフィーのデータ、相対溶液粘度および溶融体積流量が既知である、さらなるポリマーの１０〜２０重量％を含む溶液を有する供給容器をさらに含む、請求項８に記載の装置。
【請求項１１】
前記計量機器が、１つまたは複数のサンプルループを含むか、あるいは複数のサンプルループとの接続を有する多方向バルブを含み、そこでは、前記計量機器が、１〜１０μｌの範囲でサンプルの体積を正確に計量する、請求項８に記載の装置。
【発明の詳細な説明】
【技術分野】
【０００１】
関連出願に対する相互参照
本出願は、２０１０年１０月７日に出願されたヨーロッパ特許出願番号１００１３３８１．７に基づく優先権を主張し、該出願は、全ての有用な目的のためにその全体が引用により本明細書に組み込まれる。
【０００２】
本発明の分野は、ポリマーを製造するためのプロセスから直接に取り出されるサンプルについてのゲル透過クロマトグラフィー（ＧＰＣ）により、溶液で製造されるポリマー、特にポリカーボネートの溶液粘度および／または溶融体積流量（ＭＶＲ）を自動的に測定するための方法および装置に関する。特に、前記方法は、ポリマー、好ましくは、界面プロセスから直接に取り出されるポリカーボネート（ＰＣ）の溶液粘度および／またはＭＶＲを測定することを可能とする。
【背景技術】
【０００３】
溶液粘度および／またはＭＶＲは、ポリマー、特にポリカーボネートを特性化するための重要なパラメータである。ポリマーの工業生産では、必要に応じて製造プロセスを制御するための介入を可能にするために、製造プロセスの非常に早い段階で前記特性を測定することが重要である。
【０００４】
Ｕｂｂｅｌｏｈｄｅ粘度計を用いてポリマー溶液の相対溶液粘度（ηｒｅｌ）を測定すること、および溶融指数検査機器を使用して溶融体積流量（ＭＶＲ）を測定することは、ポリカーボネートを特性化するための確立した分析方法である（Ｓｃｈｎｅｌｌ，Ｈｅｒｍａｎｎ，Ｐｏｌｙｍｅｒ  Ｒｅｖｉｅｗｓ．Ｖｏｌ．９：Ｃｈｅｍｉｓｔｒｙ  ａｎｄ  Ｐｈｙｓｉｃｓ  ｏｆ  Ｐｏｌｙｃａｒｂｏｎａｔｅｓ，１９６４）。溶液粘度は、ＤＩＮ  ５１５６２に従って測定される；ＭＶＲは、ＤＩＮ  ＥＮ  ＩＳＯ  １１３３に従って測定される。しかし、目的を達成するための両方の方法の大きな欠点は、濃縮されたＰＣ溶液の測定を行うことが事実上不可能であるということである。溶液粘度をオンラインで測定できる方法について、試験を必要とするＰＣ溶液は、希釈（約０．５重量％に）されなければならない。これは、試験サンプルの濃度が正しいことを保証するためにＰＣの製造プロセスとコントロールから取り出されたＰＣ溶液サンプルの希釈のために、装置と制御技術に対する追加コストを意味し、したがって、この分析測定方法は、目的を達成するには不向きである。ＭＶＲ値の測定のために、ＰＣ溶液は最初に完全な乾燥を必要とする。これはまた高い追加コストを意味する。
【０００５】
したがって、本発明に係る方法は、サイズ排除クロマトグラフィーまたはゲル透過クロマトグラフィー（ＧＰＣ）を活用した。既知のモル質量の較正ポリマーを使用して、そしてこれらのポリマー溶液の粘度を測定するために、Ｕｂｂｅｌｏｈｄｅ粘度計を使用して、および／またはこれらのポリマーのＭＶＲを測定するために溶融指数検査機器を使用して、ＧＰＣ法により測定されるデータ、例えば、分子量について溶液粘度および／またはＭＶＲへの変換を可能にする較正関係を確立することができる。
【０００６】
この目的のために使用されるクロマトグラフィーカラムは、サンプルのＧＰＣカラムへの手動適用の静的な「オフライン」方式で、そしてまた、複数の連続分析の多種多様なケースで既に成功を収めているので、様々な製造プロセスの連続的モニタリングのための分析法としてのＧＰＣ法の使用は、原則として知られている。
【０００７】
従来公知の方法では、濃縮されたポリマーを含む溶媒相は、再現可能な測定値が得られるようにする場合には、それらがＧＰＣカラムに適用される前に希釈する必要がある。通常の方法では、１０重量％超を含むポリカーボネートの溶液は、明らかに１重量％未満まで、望ましくは０．２重量％まで同じ溶媒で希釈され、そのため、約１００μｌの再現可能な量が、サンプル適用システムによりＧＰＣカラムに適用されることができる。しかし、サンプルの前記の量が、例えば、プロセスから直接にＧＰＣカラムに計量された場合、例えば、強度１６重量％のポリカーボネート溶液の形態で計量された場合、その結果は、ＧＰＣカラムの完全な過負荷となるであろうし、濃縮溶液の高粘度は、サンプル適用システムにより再現可能な適用を実際に可能にしたとしても、有益な結果とはならないであろう。
【０００８】
したがって、前記の自動サンプリングや計量の問題を解決しようとする試みが欠如したことはなかった。ＷＯ２００１／０８３５８３Ａ１は、一例として、ＧＰＣを用いて界面プロセスからＰＣの分子量を決定するためのオンライン測定法を記述し、そしてまた、試験データの評価と伝送を記述し、反応の制御にまで及んでいる。しかし、取り出されたＰＣ含有溶媒相は、無機塩の残留物および水を含んでいる。これらの付随的成分は、ＧＰＣカラムでの分子量の測定にかなりの混乱を引き起こし、測定結果を損なう。同様に、そのような高濃度の溶液の正確な計測と注入が可能な適切な工業用のサンプル適用システムはない。ＷＯ２００１／０８３５８３Ａ１は、ＧＰＣ法から最終的な測定結果を得るために、このタイプの高濃度でのサンプル量を制限するいかなる有用な方法も示していない。ＷＯ２００１／０８３５８３Ａ１には、利用可能ないかなるさらなる実験データもないし、したがって、本目的の解決につながる何らの教示もその文献に見ることはできない。
【０００９】
米国特許第４，２５８，５６４Ａ号は、ポリマー、例えば、ポリブタジエンの分子量をＧＰＣ法により決定するための自動的および継続的な方法を記述し、そしてまた、前記方法を実施するための装置を記述している。前記装置は、反応器からのサンプルの取り出し、更には計量バルブへのサンプルの搬送、前記計量バルブからの一定サンプル量を一定の相互比率の溶媒で希釈すること、および分子量を決定するためにＧＰＣカラム上へ希釈サンプル溶液の正確な一定量を計量する第２計量バルブへ希釈サンプル溶液を搬送することを包含する。ここにＧＰＣカラムに計量された希釈サンプル溶液の最終濃度は、上で引用された、通常ＧＰＣ測定に使用されるＰＣ溶液の濃度とほぼ同じ大きさの桁数である。計量されたサンプル体積の約５００μｌは、また、ＧＰＣカラムに通常注入されるＰＣ溶液の体積に類似した大きさの桁数である。その目的は、米国特許第４，２５８，５６４Ａのように、ＰＣ反応から取り出されたサンプルを希釈することではないので、その文献に記載されている方法は、本目的を達成するには不適切であり、その理由は、サンプルの希釈を実施し、制御するための追加コストは、オンライン分析法を高価で信頼性に欠けるものとするからである。
【００１０】
米国特許第３，７４４，２１９Ａ号は、同様に、オンラインで実行できるＧＰＣ分析法を開示しているが、これは手動によるサンプルの挿入が必要である。「サンプルループ」として知られているデバイスが、一定のサンプル体積を計量するために使用され、そこでは、これらが非常に少量の液体で満たされたチャネルであり、それらは、一定の体積を有し、複数のそれらは２個のバルブの間に位置し、サンプル溶液を受け取ることができる。米国特許第４，２５８，５６４Ａ号のものと同一の原理に従って、得られる一定量のサンプルは、前記チャネルから溶媒によって移され、ＧＰＣカラム内に搬送される。しかし、ＧＰＣカラム上で測定されるサンプルの濃度および量は開示されていない。２つのバルブの間のチャネルの配置もまた非常に複雑であり、追加の制御コストが発生し、米国特許第３，７４４，２１９Ａ号は、したがって、本目的を達成するための如何なる適切なアプローチをも提供しない。
【００１１】
米国特許第５，４６２，６６０Ａ号は、高圧液体クロマトグラフィー用のサンプリングや計量のための装置を記述し、これは、米国特許第４，２５８，５６４Ａ号および米国特許第３，７４４，２１９Ａ号で以前に記述されたものと同一の原理にしたがって機能し、計量バルブと「サンプルループ」を含む。しかし、装置は２つの６方向バルブと２つのポンプを必要とし、そして、これらは、制御コストとシステムの信頼性が低くなるというリスクを増加させる。
【００１２】
ＷＯ２０００／２０８７３Ａ１は、他の分析方法の文脈において、連続して複数のサンプルを処理するために複数の「サンプルループ」を有する計量バルブを記述し、そこでは、望ましい自動サンプリングの代わりに、注射器が計量バルブへのサンプル注入のために使われる。前記プロセスは、非常に限られた液体チャネルから非常に少量のサンプルを計量することができるが、その文献に記載された技術は、本目的を達成するためには適切ではない。
【００１３】
記述された先行技術を始めに、１つの目的は、最も簡単で信頼性の高い分析方法を提供することであり、それはポリマー、特に界面プロセスによって製造されるポリカーボネートの分子量構造の変化を自動的かつ連続的に「オンライン監視」するために適切であり、その界面プロセスでは反応の制御における適切な変化が早い段階で同様に実施されることができるように、これらの変化は製造プロセスでのできるだけ早い段階で識別されるべきである。
【発明の概要】
【発明が解決しようとする課題】
【００１４】
したがって、本発明の目的は、短い間隔での製造プロセス中にポリマーの溶液粘度および／または溶融体積流量（ＭＶＲ）の測定を可能とする、簡単で、信頼性、再現性のある、そして効率的な方法を提供することであり、必要条件を満たすように最適化された測定頻度を有する。
【課題を解決するための手段】
【００１５】
製造プロセスから直接にポリマー溶液を取り出すことにより、そして、その他の点では普通である手順と対照的に、ゲル透過クロマトグラフィーデータ、例えば、分子量を測定するためにさらに希釈することなくそれをＧＰＣカラムに導入することによって、そこではＧＰＣカラムに計量されたサンプル体積が１０μｌ未満であることが今度、知見された。これは実質的に残留塩が含まれていない、そして場合により脱イオン水で繰り返し洗浄された、そして最大約２０重量％のポリマー、好ましくはポリカーボネートの含有量を有する溶液に特に当てはまり、そこでは、この溶液は適切な部位で直接製造プロセスから採取することができる。
【００１６】
ポリマーの様々なモル質量フラクションのクロマトグラフィー分離の方法は、比較的大量の希釈ポリマー溶液の従来の計量の場合に使用される方法と同一であり、したがって、測定結果の評価は問題がなく、粘度の値および／またはＭＶＲに変換可能な対応モル質量を与える。これは、高濃度サンプルの微量（例えば、約１００μｌの希釈溶液サンプルの比較的多量と比べての４μｌ）の計量は、測定の問題を引き起こすことが予想され、再現性と信頼性に関して問題となる可能性があるという点で驚くべきことである。
【００１７】
当該方法は、実験室での制限された可用性固定機器へのサンプル輸送とフィードバック情報の遅れを有する「オフライン」分析として知られているものを回避する。ゲル透過クロマトグラフィーのデータは、例えば、生成したポリマーの分子量は、ＤＩＮ５１５６２に従って溶液粘度の値（相対溶液粘度ηｒｅｌ）により、あるいはＤＩＮ  ＥＮ  ＩＳＯ  １１３３に従って、例えば、３００℃で１．２ｋｇの負荷による溶融体積流量（ＭＶＲ）により記述される。その理由は、こうしたタイプの情報は、市販のポリマー製品、特に市販のポリカーボネート製品の仕様の特徴であるからである。当該方法は、較正関係に基づいて、ゲル透過クロマトグラフィーデータ、例えば分子量からポリマーの溶液粘度および／またはＭＶＲの測定を可能にする。
【００１８】
本発明の一実施形態は、ポリマーを製造するためのプロセスの段階の過程で、ポリマーの相対溶液粘度および／または溶融体積流量を自動的に測定するための方法を提供することであり、ここで、前記ポリマーは、ポリマーの１０〜２０重量％を有機溶媒に含む溶液中にあり、前記方法は、
ａ）ポリマーの製造プロセスの成分からポリマー溶液のサブストリームを取り出し、ここで、前記ポリマー溶液は、実質的に無機塩を含まないこと；
ｂ）前記サブストリームから１〜１０μｌの体積を有するサンプルを取り出すこと；
ｃ）ゲル透過クロマトグラフィー装置にサンプルを導入し、ポリマーのゲル透過クロマトグラフィーのデータを測定すること；
ｄ）ポリマーの相対溶液粘度および／または溶融体積流量をゲル浸透クロマトグラムから得たデータから較正関係に基づいて自動的に測定すること；
を含む方法である。
【００１９】
本発明の別の実施形態は、ポリマーの相対溶液粘度および／または溶融体積流量を測定する装置を提供し、そこでは、前記ポリマーは、前記ポリマーの１０〜２０重量％を有機溶媒に含む溶液中にあり、前記装置は、
ａ）１〜１０μｌの範囲の一定の体積を有するポリマー溶液のサンプルの正確な搬送のための計量機器；
ｂ）ポリマーのゲル透過クロマトグラフィーのデータを測定するための装置；
ｃ）ポリマーの相対溶液粘度および／または溶融体積流量をゲル浸透クロマトグラムから得たデータから較正関係に基づいて測定するための手段；
を含む装置である。
【００２０】
本発明の別の実施形態は、モル質量分布とそれから得られる溶液粘度、および／またはポリマー、特にポリカーボネートの溶融体積流量（ＭＶＲ）を測定するための「オンライン」法を提供し、そこでは、これらは溶解された形態で起こり、当該方法は、以下のステップを含む：
ｉ．ポリマーの製造プロセスの成分から有機溶媒中での測定を必要とするポリマー溶液のサブストリームを継続的に取り出し、ここで、前記ポリマー溶液は、非常に実質的に無機塩を含まないこと；
ｉｉ．前記サブストリームから１〜１０μｌの体積を有するサンプルを取り出すこと；
ｉｉｉ．場合により、サブストリームをポリマーの製造プロセスへ戻すこと；
ｉｖ．サンプルをＧＰＣ測定システムに導入し、サンプル溶液からのポリマーのゲル透過クロマトグラフィーのデータ、例えば分子量ＭＷに関して測定すること；
ｖ．既知のゲル透過クロマトグラフィーデータ、例えば、ＭＷ、ηｒｅｌおよびＭＶＲを有するポリマー溶液１〜１０μｌの体積を有する較正サンプルを供給容器から場合により取り出し、ここで、較正サンプル中のポリマー濃度は、ポリマーの製造プロセスからのサブストリームにおけるポリマー濃縮物と同じであること；
ｖｉ．較正サンプルを場合によりＧＰＣ測定システムに導入し、ポリマーのゲル透過クロマトグラフィーのデータ、例えば、分子量ＭＷについて、較正溶液から測定すること；
ｖｉｉ．サンプルの溶液粘度ηｒｅｌおよび／または溶融体積流量ＭＶＲを測定されたゲル透過クロマトグラフィーのデータ、例えば分子量ＭＷから較正関係に基づいて自動的に測定すること。
【００２１】
較正サンプルは、既知のＭＷ、ηｒｅｌおよびＭＶＲと既知の分子量分布を有するポリマーを含む。積分較正プロセスは、前記較正サンプルと適切なソフトウェアを使用して実行される。１つの好ましい実施形態では、較正サンプルと測定を必要とする実際のサンプルは、同じポリマーを含む。
【００２２】
いくつかの実施形態は、また、ＭＷの代わりに、ＭｎまたはＭｐなどの他の分子量を利用することもできる。
【００２３】
本発明に係る分析方法の一実施形態では、方法を簡単にするために、ポリマー溶液のサンプルは、製造プロセス内の適切な地点で取り出され、直接に、そして精製や希釈などのさらなる前処理なしで、ＧＰＣ分析装置に導入され、そして測定される。これは、分析法をより信頼できるものとし、信頼できる情報をゲル透過クロマトグラフィーのデータ、例えば、溶液粘度および／またはＭＶＲにより表記されるポリマーの分子量に関連して短い間隔で提供されるのを可能とし、１つの例は、時間当たりの少なくとも１つの測定値の決定である。本発明に係る方法の特徴は、サンプルの、そうでなければ従来の事前の希釈なしに、高度に濃縮され、洗浄されたポリマー反応溶液の非常に少量のＧＰＣカラムへの直接挿入と正確な計量である。
【００２４】
測定が必要なポリマー、例えば、ポリカーボネートの有機溶媒中の溶液の室温（２２℃）での濃度は、通常１０重量％を超え、好ましくは１０〜２０重量％であり、特に好ましくは１４〜１８重量％である。
【００２５】
本発明の上記の要約、ならびに以下の詳細な説明は、添付の図面と併せて読むと、よりよく理解することができる。本発明の説明を支援する目的で、例示とみなされる代表的な実施形態が図面に示される。しかし、本発明は、いかなる方法によっても示された正確な配置および手段に限定されるものではないことを理解すべきである。
【図面の簡単な説明】
【００２６】
図において：
【図１】図１は、本発明の実施形態に係るサンプルの取り出しと分析測定システムへの連結を示している。
【００２７】
【図２】図２は、本発明の実施形態に係るサンプリングラインによる分析測定システムとメインストリームとの間の接続を示す。
【発明を実施するための形態】
【００２８】
本明細書で使用する場合、単数形の用語「１つ（ａ）」と「その（ｔｈｅ）」は、同義であり、言語および／または文脈が明瞭にそうでないことを示さない限り、「１つまたは複数の」および「少なくとも１つ」と互換的に使用される。したがって、例えば、本明細書または添付の特許請求の範囲での「１つのポリマー（ａ  ｐｏｌｙｍｅｒ）」への言及は、単一ポリマーまたは複数のポリマーを意味する。さらに、すべての数値は、特に断らない限り、「約」という単語によって修飾されることが理解される。
【００２９】
測定が必要なポリマーのための適切な有機溶媒は、原則として知られており、対応する工業的製造プロセスで使用される。ポリマー、特にポリカーボネートに適した溶媒の例としては、ハロゲン化炭化水素（例えば、塩化メチレン、クロロホルム、モノ−もしくはジクロロエタン、四塩化炭素、フッ素化クロロカーボンおよびクロロベンゼン、または芳香族溶媒（例えば、ベンゼン、トルエン、およびアルキルベンゼン）、または環状エーテル（例えば、テトラヒドロフランおよびジオキサン）である。好ましい溶媒は、塩化メチレンおよびクロロベンゼンである。特に好ましい溶媒は、塩化メチレンとクロロベンゼンとから作られる混合物である。他のポリマーの場合の状況も似ている。
【００３０】
当該方法は、製造プロセス内で溶解した形態で生じる如何なるポリマーにも原則的に適用可能であり、その分子量分布は、ＧＰＣ分析により十分な精度で特徴づけることができる。例としては、ポリアクリレート、ポリスチレンまたはポリエーテルケトンである。１つの実施形態では、当該方法は、ポリマー、好ましくは界面プロセスにより製造されるポリカーボネートに適用される。
【００３１】
ポリカーボネートは、ジフェノール、炭酸誘導体、場合により連鎖停止剤、および場合により分枝剤から公知の方法で製造される。界面プロセスによるポリカーボネートの製造用の触媒、溶媒、後処理方法、反応条件などは、十分に記載されており、周知である。ホスゲンは、好ましくは、炭酸誘導体として用いられる。本発明に係る適切なポリカーボネート中の炭酸基の一部、最大８０モル％、好ましくは２０モル％から最大５０モル％は、芳香族ジカルボン酸エステル基で置換されることができた。炭酸の部分のみならず、芳香族ジカルボン酸の部分をも分子鎖に組み込んだこのタイプのポリカーボネートは、厳密には芳香族ポリエステルカーボネートと呼ばれている。本出願では、それらは簡便性の理由から一般的な用語のポリカーボネートの下に包含される。
【００３２】
本発明に係る方法において好ましく使用され、熱可塑性芳香族ポリエステルカーボネートを含む熱可塑性ポリカーボネートの平均分子量ＭＷは、１２０００〜１２００００、好ましくは１５０００〜８００００、そして特に１５０００〜６００００（ＣＨ２Ｃｌ２の１００ｍｌあたり０．５ｇの濃度での２５℃におけるＣＨ２Ｃｌ２中での相対粘度を測定することにより決定される）である。
【００３３】
ポリカーボネートを製造するための本発明に係るプロセスに好適なジフェノールは、広く先行技術に記載されている。適切なジフェノールの例としては、ハイドロキノン、レゾルシノール、ジヒドロキシビフェニル、ビス（ヒドロキシフェニル）アルカン、ビス（ヒドロキシフェニル）シクロアルカン、ビス（ヒドロキシフェニル）スルフィド、ビス（ヒドロキシフェニル）エーテル、ビス（ヒドロキシフェニル）ケトン、ビス（ヒドロキシフェニル）スルホン、ビス（ヒドロキシフェニル）スルホキシド、α，α’−ビス（ヒドロキシフェニル）ジイソプロピルベンゼン、ならびにまたそれらから由来する（環−）アルキル化および環−ハロゲン化化合物が挙げられる。
【００３４】
好適なジフェノールは、４，４’−ジヒドロキシビフェニル、２，２  −ビス（４−ヒドロキシフェニル）−１−フェニルプロパン、１，１−  ビス（４−ヒドロキシフェニル）フェニルエタン、２，２−ビス（４−ヒドロキシフェニル）プロパン、２，４−ビス（４−ヒドロキシフェニル）−２−メチルブタン、１，３−ビス［２−（４−ヒドロキシフェニル）−２−プロピル］ベンゼン（ビスフェノールＭ）、２，２−ビス（３−メチル−４−ヒドロキシフェニル）プロパン、ビス（３，５−ジメチル−４−ヒドロキシフェニル）メタン、２，２−ビス（３，５−ジメチル−４−ヒドロキシフェニル）プロパン、ビス（３，５−ジメチル−４−ヒドロキシフェニル）スルホン、２，４−ビス（３，５−ジメチル−４−ヒドロキシフェニル）−２−メチルブタン、１，３−ビス［２−（３，５−ジメチル−４−ヒドロキシフェニル）−２−プロピル］ベンゼンおよび１，１−  ビス（４−ヒドロキシフェニル）−３，３，５−トリメチルシクロヘキサン（ビスフェノールＴＭＣ）である。
【００３５】
特に好ましいジフェノールは、４，４’−ジヒドロキシビフェニル、１，１−ビス（４−ヒドロキシフェニル）フェニルエタン、２，２−ビス（４−ヒドロキシフェニル）プロパン、２，２−ビス（３，５−ジメチル−４−ヒドロキシフェニル）プロパン、１，１−ビス（４−ヒドロキシフェニル）シクロヘキサンおよび１，１−ビス（４−ヒドロキシフェニル）−３，３，５−トリメチルシクロヘキサン（ビスフェノールＴＭＣ）である。
【００３６】
これらおよび他の適切なジヒドロキシアリール化合物は、ドイツ公開特許３８３２３９６、フランス公開特許１５６１５１８、Ｈ．Ｓｃｈｎｅｌｌ，Ｃｈｅｍｉｓｔｒｙ  ａｎｄ  Ｐｈｙｓｉｃｓ  ｏｆ  Ｐｏｌｙｃａｒｂｏｎａｔｅｓ，Ｉｎｔｅｒｓｃｉｅｎｃｅ  Ｐｕｂｌｉｓｈｅｒｓ，Ｎｅｗ  Ｙｏｒｋ  １９６４，ｐｐ．２８  ｆｆ．；ｐｐ．１０２  ｆｆ．およびＤ．Ｇ．Ｌｅｇｒａｎｄ，Ｊ．Ｔ．Ｂｅｎｄｌｅｒ，Ｈａｎｄｂｏｏｋ  ｏｆ  Ｐｏｌｙｃａｒｂｏｎａｔｅ  Ｓｃｉｅｎｃｅ  ａｎｄ  Ｔｅｃｈｎｏｌｏｇｙ，Ｍａｒｃｅｌ  Ｄｅｋｋｅｒ  Ｎｅｗ  Ｙｏｒｋ  ２０００，ｐｐ．７２  ｆｆ．に例として記述されている。
【００３７】
ホモポリカーボネートの場合、１種のジフェノールのみが使用されるが、コポリカーボネートの場合には、複数のジフェノールが使用され、そして、最高純度の原料を使用するのがここでは望ましいが、合成プロセスに添加される他の化学物質や助剤のすべての場合もまたそうであるように、使用されるジフェノールは、そのものの合成、取り扱いおよび保管に由来する不純物の汚染があり得ることは自明である。
【００３８】
ジヒドロキシアリール化合物との反応に適したジアリールカーボネートは、一般式（Ｉ）：
2012083347.tif 000002
（式中、Ｒ、Ｒ’およびＲ”は、相互に独立して、水素、直鎖状または非分枝状のＣ１−Ｃ３４−アルキル、Ｃ７−Ｃ３４−アルキルアリ−ルまたはＣ６−Ｃ３４−アリールであり、そしてＲはまた、−ＣＯＯ−Ｒ’’’であることができ、ここで、Ｒ’’’は、水素、直鎖状もしくは分枝状のＣ１−Ｃ３４−アルキル、Ｃ７−Ｃ３４−アルキルアリールまたはＣ６−Ｃ３４−アリールである）のジアリールカーボネートである。
【００３９】
本発明の目的のためには、Ｃ１−Ｃ３４−アルキルの例としては、メチル、エチル、ｎ−プロピル、イソプロピル、ｎ−ブチル、ｓｅｃ−ブチル、ｔｅｒｔ−ブチル、ｎ−ペンチル、１−メチルブチル、２−メチルブチル、３−メチルブチル、ネオペンチル、１−エチルプロピル、シクロヘキシル、シクロペンチル、ｎ−ヘキシル、１，１−ジメチルプロピル、１，２−ジメチルプロピル、１，２−ジメチルプロピル、１−メチルペンチル、２−メチルペンチル、３−メチルペンチル、４−メチルペンチル、１，１−ジメチルブチル、１，２−ジメチルブチル、１，３−ジメチルブチル、２，２−ジメチルブチル、２，３−ジメチルブチル、３，３−ジメチルブチル、１−エチルブチル、２−エチルブチル、１，１，２−トリメチルプロピル、１，２，２−トリメチルプロピル、１−エチル−１−メチルプロピル、１−エチル−２−メチルプロピル、または１−エチル−２−メチルプロピル、ｎ−ヘプチルおよびｎ  −オクチル、ピナシル、アダマンチル、異性体メンチル部分、ｎ−ノニル、ｎ−デシル、ｎ−ドデシル、ｎ−トリデシル、ｎ−テトラデシル、ｎ−ヘキサデシルまたはｎ−オクタデシルが挙げられる。同じことが、一例としてのアラルキル部分またはアルキルアリ−ル部分、アルキルフェニル部分またはアルキルカルボニル部分における対応するアルキル部分に当てはまる。対応するヒドロキシアルキルもしくはアラルキルにおけるアルキレン部分またはアルキルアリール部分は、上記のアルキル部分に対応するアルキレン部分が一例として挙げられる。
【００４０】
アリールは、６から３４個の骨格炭素原子を有する炭素環式芳香族部分である。同じことが、アリールアルキル部分（アラルキル部分とも呼ばれる）やより複雑な基のアリール成分、例えばアリールカルボニル部分にも当てはまる。
【００４１】
Ｃ６−Ｃ３４アリールの例としては、フェニル、ｏ−、ｐ−、ｍ−トリル、ナフチル、フェナントレニル、アントラセニルおよびフルオレニルである。
【００４２】
アリールアルキルまたはアラルキルは、独立して、上に定義された直鎖状、環状、分枝状または非分枝状のアルキル部分を意味し、これは、１個の、複数個の、または可能な最大数の上記定義による置換基アリール部分を有することができる。
【００４３】
好ましいジアリールカーボネートの例としては、ジフェニルカーボネート、メチルフェニルフェニルカーボネートおよびジ（メチルフェニル）カーボネート、４−エチルフェニルフェニルカーボネート、ジ（４−エチルフェニル）カーボネート、４−ｎ−プロピルフェニルフェニルカーボネート、ジ（４−ｎ−プロピルフェニル）カーボネート、４−イソプロピルフェニルフェニルカーボネート、ジ（４−イソプロピルフェニル）カーボネート、４−ｎ−ブチルフェニルフェニルカーボネート、ジ（４−ｎ−ブチルフェニル）カーボネート、４−イソブチルフェニルフェニルカーボネート、ジ（４−イソブチルフェニル）カーボネート、４−ｔｅｒｔ−ブチルフェニルフェニルカーボネート、ジ（４−ｔｅｒｔ−ブチルフェニル）カーボネート、４−ｎ−ペンチルフェニルフェニルカーボネート、ジ（４−ｎ−ペンチルフェニル）カーボネート、４−ｎ−ヘキシルフェニルフェニルカーボネート、ジ（４−ｎ−ヘキシルフェニル）カーボネート、４−イソオクチルフェニルフェニルカーボネート、ジ（４−イソオクチルフェニル）カーボネート、４−ｎ−ノニルフェニルフェニルカーボネート、ジ（４−ｎ−ノニルフェニル）カーボネート、４−シクロヘキシルフェニルフェニルカーボネート、ジ（４−シクロヘキシル）カーボネート、４−（１−メチル−１−フェニルエチル）フェニルフェニルカーボネート、ジ［４−（１−メチル−１−フェニルエチル）フェニル］カーボネート、ビフェニル−４−イルフェニルカーボネート、ジ（ビフェニル−４−イル）カーボネート、４−（１−ナフチル）フェニルフェニルカーボネート、４−（２−ナフチル）フェニルフェニルカーボネート、ジ［４−（１−ナフチル）フェニル］カーボネート、ジ［４−（２−ナフチル）フェニル］カーボネート、４−フェノキシフェニルフェニルカーボネート、ジ（４−フェノキシフェニル）カーボネート、３−ペンタデシルフェニルフェニルカーボネート、ジ（３−ペンタデシルフェニル）カーボネート、４−トリフェニルフェニルカーボネート、ジ（４−トリフェニル）カーボネート、サリチル酸メチルフェニルカーボネート、ジ（サリチル酸メチル）カーボネート、サリチル酸エチルフェニルカーボネート、ジ（サリチル酸エチル）カーボネート、サリチル酸ｎ−プロピルフェニルカーボネート、ジ（サリチル酸ｎ−プロピル）カーボネート、サリチル酸イソプロピルフェニルカーボネート、ジ（サリチル酸イソプロピル）カーボネート、サリチル酸ｎ−ブチルフェニルカーボネート、ジ（サリチル酸ｎ−ブチル）カーボネート、サリチル酸イソブチルフェニルカーボネート、ジ（サリチル酸イソブチル）カーボネート、サリチル酸ｔｅｒｔ−ブチルフェニルカーボネート、ジ（サリチル酸ｔｅｒｔ−ブチル）カーボネート、ジ（サリチル酸フェニル）カーボネート、およびジ（サリチル酸ベンジル）カーボネートが挙げられる。
【００４４】
特に好ましいジアリール化合物は、ジフェニルカーボネート、４−ｔｅｒｔ−ブチルフェニルフェニルカーボネート、ジ（４−ｔｅｒｔ−ブチルフェニル）カーボネート、ビフェニル−４−イルフェニルカーボネート、ジ（ビフェニル−４−イル）カーボネート、４−（１−メチル−１−フェニルエチル）フェニルフェニルカーボネート、ジ［４−（１−メチル−１−フェニルエチル）フェニル］カーボネート、およびジ（サリチル酸メチル）カーボネートである。ジフェニルカーボネートが非常に特に好ましい。１種のジアリールカーボネートあるいは他の様々なジアリールカーボネートのいずれかを使用することが可能である。
【００４５】
ジアリールカーボネート（複数を含む）の使用量は、ジヒドロキシアリール化合物（複数を含む）に基づいて、ジヒドロキシアリール化合物のモル当たり、一般的に１．０２〜１．３０モル、好ましくは、１．０４〜１．２５モル、特に好ましくは、１．０４５〜１．２２モル、非常に特に好ましくは、１．０５〜１．２０モルである。上記ジアリールカーボネートの混合物を使用することも可能であり、ジヒドロキシアリール化合物のモル当たり上記のモル量は、次にはジアリールカーボネートの混合物の総モル量を意味する。
【００４６】
界面プロセスの分子量を制御するのに必要な単官能性連鎖停止剤は、一例としてフェノールまたはアルキルフェノール、特にフェノール、ｐ−ｔｅｒｔ−ブチルフェノール、イソオクチルフェノール、クミルフェノール、これらのクロロ炭酸エステル、またはモノカルボン酸のアシルクロリド、あるいは、それぞれに、前記連鎖停止剤の混合物は、ホスゲンまたはクロロ炭酸の末端基が反応混合物中にまだ残存している限り、あるいは、それぞれに、連鎖停止剤としてのアシルクロリドおよびクロロ炭酸エステルの場合、形成されるポリマー上に利用可能な十分なフェノール性末端基が存在する限り、ビスフェノレート（複数を含む）との反応に導入されるか、または他に合成プロセスの任意の所望の地点で添加されるかのいずれかである。しかし、連鎖停止剤（複数を含む）は、残留ホスゲンが存在していなくて、触媒がまだ添加されていない場所または地点においてホスゲン化プロセスの後で添加されるのが好ましい。別の方法として、それらは、触媒の前に、触媒と一緒に、あるいは並行して添加することもできる。
【００４７】
分枝剤または分枝剤混合物は、必要に応じて、合成プロセスに同じ方法で添加される。しかし、分枝剤は通常、連鎖停止剤の前に添加される。一般的に使用される化合物は、トリスフェノ−ル、クォーターフェノール、またはトリ−もしくはテトラカルボン酸のアシルクロリド、またはポリフェノールの混合物またはアシルクロリドの混合物を含む。３個以上のフェノール性ヒドロキシ基を有する分枝剤として適切な化合物のいくつかの例としては、フロログルシノール、４，６−ジメチル−２，４，６−トリ（４−ヒドロキシフェニル）−２−ヘプテン、４，６−ジメチル−２，４，６−トリ（４−ヒドロキシフェニル）ヘプタン、１，３，５−トリ（４−ヒドロキシフェニル）ベンゼン、１，１，１−トリ（４−ヒドロキシフェニル）エタン、トリ（４−ヒドロキシフェニル）フェニルメタン、２，２−ビス（４，４−ビス（４−ヒドロキシフェニル）シクロヘキシル］プロパン、２，４−ビス（４−ヒドロキシフェニルイソプロピル）フェノール、およびテトラ（４−ヒドロキシフェニル）メタンである。他の３官能性化合物のいくつかは、２，４−ジヒドロキシ安息香酸、トリメシン酸、塩化シアヌルおよび３，３−ビス（３−メチル−４−ヒドロキシフェニル）−２−オキソ−２，３−ジヒドロインドールである。好ましい分枝剤は、３，３−ビス（３−メチル−４−ヒドロキシフェニル）−２−オキソ−２，３−ジヒドロインドールおよび１，１，１−トリ（４−ヒドロキシフェニル）エタンである。
【００４８】
ポリカーボネートの界面合成で好ましく使用される触媒は、３級アミン、特にトリエチルアミン、トリブチルアミン、トリオクチルアミン、Ｎ−エチルピペリジン、Ｎ−メチルピペリジン、Ｎ−イソ／ｎ−プロピルピペリジン、第４級アンモニウム塩（例えば、テトラブチルアンモニウムヒドロキシド、クロリド、ブロミド、硫酸水素塩、およびテトラフルオロホウ酸塩、ならびにトリブチルベンジルアンモニウムおよびテトラエチルアンモニウム塩）、およびまた、これらのアンモニウム化合物に対応するホスホニウム化合物である。これらの化合物は、典型的な界面触媒として文献に記載されて、市販されており、当業者によく知られている。触媒は、また、ホスゲン化プロセスの適切な事前に、個別に、混合物で、あるいは他に互いに同時にまたは順番に合成プロセスに加えることができるが、好ましいのは、使用する触媒がオニウム化合物またはオニウム化合物の混合物を含む場合を除き、ホスゲンの導入後に添加される。その場合は、ホスゲンの添加前の添加が好ましい。触媒（複数を含む）は、不活性溶媒、好ましくはポリカーボネートの合成用の溶媒、または他の水性溶液の形態で、希釈せずに添加されることができ、そして、第３級アミンの場合には、添加は、それから、これらと酸、好ましくは鉱酸、特に塩酸とのアンモニウム塩の形態を取る。複数の触媒が使用される場合、あるいは触媒の総量の一部が添加される場合、別の位置でまたは異なる時間に異なる添加方法を使用することは、また、もちろん可能である。
【００４９】
触媒の総使用量は、使用されるビスフェノールのモル数に基づいて、０．００１〜１０モル％、好ましくは０．０１〜８モル％、特に好ましくは０．０５〜５モル％である。
【００５０】
有機溶媒中で測定を必要とするポリマー、好ましくは、ポリカーボネート溶液は、ポリマー、好ましくはポリカーボネートの溶液が、完全に反応した反応混合物の水相から脱した部位より先でない部位での界面プロセスにより、ポリマー、好ましくは、ポリカーボネートを製造するためのプロセスから取り出されるが、その理由は、強アルカリ塩含有水相の存在が、ＧＰＣカラムでのサイズ排除クロマトグラフィーを混乱させるからである。有機ポリマー、好ましくは、水性反応相から分離されたポリカーボネートを含有する溶媒相は、常に水と無機塩類の残留量を含み、そしてそのため、ＧＰＣ測定方法が、このタイプの含量の実質的な取り出しのために適切な手段を使用することは有利である。
【００５１】
有機相のための前記精製手段が、ポリマー、好ましくはポリカーボネートを界面プロセスによって製造する方法の従来の過程で使用されるかどうか、あるいはそれらが、ポリマー溶液サンプル、好ましくは、取り出されたポリカーボネート溶液のサンプルでのみ具体的に使用されるかどうかは、ここでは重要ではない。ポリマー溶液、好ましくはポリカーボネート溶液に適用されるこのタイプの精製手段の一例は、脱イオン水による洗浄、激しい混合およびその後の２相の分離であり、そしてこれら２つのプロセスはまた、複数回繰り返すことができる。相混合プロセスに適した装置の例としては、遠心ポンプ、撹拌装置またはスタティックミキサー、およびそれらの組み合わせである；そして、相分離プロセスに適した装置の例としては、重力、遠心分離機またはコアレッサーおよびこれらの組み合わせを使用するデカンターである。同じことは、無機塩がポリマー中に存在するポリマーのための他の製造プロセスに同様に適用される。
【００５２】
有機ポリマー相に対する他の精製手段の例としては、塩を除去するイオン交換体による処理、および塩や水を吸着するための活性炭、ゼオライトまたは珪藻土などの吸着剤による処理である。
【００５３】
ＧＰＣ測定方法のためのサンプリングのためのポリマー、好ましくはポリカーボネートの溶液は、有機ポリマー、好ましくはポリカーボネート相が脱イオン水で洗浄されるプロセスのセクションにおいて、ポリマー、好ましくは、ポリカーボネートを製造するためのプロセスから取り出すことが好ましい。有機ポリマー、好ましくはポリカーボネート溶液から分離された水相の電気伝導度が、５μＳ未満である部位において、有機ポリマー、好ましくはポリカーボネート相の脱イオン水による洗浄を繰り返した後にサンプルを取り出すことが特に好ましい。
【００５４】
本発明に係る分析法は、後述する装置を用いて行うことができる。ポリマー溶液のサンプルは、規定された、しかし可変的に調節可能な間隔でポリマーの製造プロセスから自動的にここで取り出され、要件に応じたポリマーの分子量のチェック（ゲル透過クロマトグラフィーのデータを介して）を、およびしたがってまた、ポリマーの溶液粘度のチェックを可能とするような方法での測定に供される。要件に応じたこのタイプのチェックは、ポリマーのモル質量またはポリマーの溶液粘度における計画外のまたは計画的な変化のいずれかを最大速度で認識することを、定常状態の製造プロセスや反応パラメータの計画的事象のいずれかで提供することを意図しており、かくして、反応パラメータの標的とされる変化を通じて最大速度の補正介入の選択肢を提供する。
【００５５】
必要なときに標的とされ、迅速な反応パラメータの前記補正は、ポリマーを製造するためのプロセスから２つの連続ポリマーサンプリング間の適切な間隔を介してとりわけ提供される。しかし、このような２つのサンプリング間の規則的な間隔は、通常、２時間以下、好ましくは１時間以下であるべきである。生成したポリマーの種類間の切り替えの場合や、反応への標的介入の場合には、２つのサンプリング間隔は、１時間未満、好ましくは３０分未満とする必要がある。
【００５６】
本発明に係る分析のプロセスをサンプルが完全に通過するのに必要な時間は、ポリマーを製造するためのプロセスからのサンプリングからポリマーサンプルの溶液粘度ηｒｅｌおよび／またはＭＶＲの形態で得られる測定値の出力までの１〜１２０分、好ましくは、２〜６０分である。ポリマー製造プロセスからのサンプルの短い間隔での取り出しおよび測定を可能にするために、複数のＧＰＣシステムを並列に動作させることができ、最初のＧＰＣシステムがモル質量分離プロセスを終了する前に、次の独立したＧＰＣシステムへのサンプル注入を開始することができる。必要な時系列の解像度レベルがより低い場合、製造部位内での様々な反応からのポリマー溶液を連続して単一のＧＰＣシステムに適用することも可能である。ＧＰＣシステムに対する異なる反応からのポリマー溶液の比率は、測定の時系列の解像能と精度の点で要件に応じて１０：１〜１：１０の範囲内で変動することができる。５：１から１：５の比率が好ましく、３：１から１：３の比率が特に好ましい。
【００５７】
ＧＰＣにより測定されたデータ、例えば、ポリマーのモル質量からのηｒｅｌ値または溶融体積流量（ＭＶＲ）の形式でのポリマー溶液粘度、特にポリカーボネート溶液粘度の計算は、較正関係に基づく。ＭＶＲとηｒｅｌ値は、ポリマー、好ましくは、ポリカーボネートの測定されたＭｎおよびＭＷ値と優れた相関性を有し、したがって、オンラインで測定したＭＷ値を生成したポリマーのＤＩＮ  ５１５６２により測定されたηｒｅｌ値および／またはＤＩＮ  ＥＮＩＳＯ  １１３３により測定されたＭＶＲを予測するために使用することが可能である。本発明に係る分析法の１つの好ましい実施形態では、この較正関係は、モル質量ＭＷについてＧＰＣにより測定された値と、関連した溶液粘度ηｒｅｌまたは関連したＭＶＲとの間の自動リンクが生成し、表示することができるような方法で適当な装置のソフトウェアに格納されている。
【００５８】
本発明はさらに、本発明の分析プロセスを実施するための装置を提供し、それは、製造プロセスからサンプリングをするための手段、正確に一定の非常に少量のサンプルの精密搬送の計量機器、ゲルクロマトグラフィーのプロセスを実施するための少なくとも１つの装置、および分析プロセスの制御と測定結果の評価に必要なハードウェアとソフトウェアを包含する。
【００５９】
一実施形態において、本発明による装置は、ポリマーを製造するためのプロセスのプラントの一部から、特にポリマー、とりわけポリカーボネートを製造するプロセスのプラントの一部から、有機溶媒中での測定を必要とするポリマーの溶液を取り出すための少なくとも１つのラインを含み、ここで、前記のポリマー溶液は、非常に実質的に無機塩を含んでいない。サンプリングラインと製造プラントおよびサンプリングシステムを含む分析機器との間には、ポリマー溶液の取り出しがメインストリームからの付随的ストリ−ム内で継続的に行われるように好都合に接続している。
【００６０】
界面プロセスからのポリマー溶液、特にバルブへのサンプリングラインを経由するプロセスの洗浄セクションからのポリカーボネート溶液のサンプル取り出しの場合において、前記ラインで優勢な圧力は、水性洗浄相から有機ポリマー溶液を分離する分離装置の圧力である。この圧力は、通常、バルブへのサンプリングラインを介して有機ポリマー溶液の連続的な輸送を確保するためには十分であり、そのために別個のポンプが前記輸送には必要とされない。ただし、必要に応じて搬送ポンプが存在してもよい。
【００６１】
一実施形態において、本発明による装置は、複数の３方向バルブを経由するサンプリングラインから１〜１００ｍｌの一定の体積を分離するために、少なくとも１つのサンプルループを含む。サンプルループは、サンプルがサンプルループを通って連続的に流れるか、あるいは、サンプルループに位置するポリマー溶液が、分析用多方向バルブに移送されるように、２つの３方向バルブセットで区切られる。純粋な有機溶媒のためにさらにラインが存在する；このラインは、ポリマー溶液の移送を可能にするために、溶媒ポンプによって生成される過気圧下に曝され、同様に３方向バルブの１つに接続している。
【００６２】
一実施形態において、本発明による装置は、供給容器から例えば、適切なポンプの助けを借りて製造プロセスからのポリマー溶液と同じ濃度での既知のゲル透過クロマトグラフィーのデータ、例えば、ＭＷ、ηｒｅｌおよびＭＶＲを有するポリマーの有機溶液を取り出すための装置を含む。
【００６３】
本発明による装置の一実施形態では、サンプルの正確に一定の非常に少量の精密輸送のための計量器具は、分析用多方向バルブ（５方向バルブまたは６方向バルブ）を包含し、それは、１μｌ〜１０μｌの範囲でサンプル量の精密な計量を提供することができる１つまたは複数のサンプルループを含むか、あるいはそれに接続している。
【００６４】
一実施形態では、分析用多方向バルブは、１μｌ〜１０μｌの範囲内の体積を有するＧＰＣシステム用の注入ループを含むか、あるいは、１μｌ〜１０μｌの範囲内の体積を有する外部に配置された注入ループを有する。分析用多方向バルブの様々なバルブの位置がある。１つの確定したバルブの位置では、測定を目的としたポリマー溶液は、注入ループを通って連続的に流れることができる。別の確定したバルブの位置では、測定を目的とした、そして注入ループに存在するポリマー溶液は、注入ループの外に強制的に追い出され、ＧＰＣシステム（またはＧＰＣカラム）に接続しているラインに搬送されることができる。別の確定したバルブの位置では、純粋な溶媒は、注入ループを通って連続的に流れることができ、したがって、それは勢いよく洗浄される。一実施形態では、前記の洗浄溶液は別々に収集される。
【００６５】
一実施形態では、分析用多方向バルブは、それに適合するバルブシートに回転可能に取り付けられた円筒形または球形のバルブコアを含み、そして、漏れ止めシールを備え、そこでは、バルブコアとバルブシートの両方が複数のドリル穴を含む。バルブコアおよびバルブシートのドリル穴は、バルブシートのドリル穴とバルブコアのドリル穴の間に必要な接続を生成するような方法でバルブコアの適切な回転によって互いに向かい側に配置することができ、したがって、上記の機能を可能にする。バルブコアおよびバルブシートの間の適切なシールは、有意な漏れ流れが意図しないどんな方向にも発生しないことを保証する。このタイプの多方向バルブは、例えば、５方向バルブまたは他に６方向バルブとすることができる。このタイプのバルブは、当業者に周知である。
【００６６】
多方向バルブの一実施形態では、狭いチャネル様ドリル穴の形態でバルブコア内に配置された複数のサンプルループが存在し、バルブコア内の２つの隣接する開口部を互いに接続している。６方向バルブの場合には、バルブコア内に存在する同じ大きさの３つのサンプルループがあり、これらはそれぞれ、バルブシートの６つの開口部のうちの２つに接続している。バルブシートには、６つの開口部を接続する通路があり、バルブの設計で規定された、バルブシートの隣接する通路のそれぞれのペアは、バルブコア内のそれぞれのサンプルループを介して互いに連続的に接続されている。ここで、バルブシートの６つの開口部での通路の配置は、ポリマー溶液がサンプルループのうちの１つを通って流れ、サンプルループのうちの１つが溶媒を使用してＧＰＣカラムの方向に排出され、そして、サンプルループのうちの１つが、溶媒を使用して洗浄されて廃棄物容器に排出される。
【００６７】
他の実施形態は、バルブコア内に装置されるサンプルループの代わりに、バルブの外側に位置するサンプルループに接続している多方向バルブを使用することができる。多方向バルブの動作モードは、ここでは、サンプルループがバルブ内やバルブ外に配置されているかどうかに依存する。
【００６８】
これらのバルブとサンプルループは、原則として知られており、市販されている。適切な多方向バルブの例としては、Ｖａｌｃｏ  Ｉｎｓｔｒｕｍｅｎｔｓ  Ｃｏ．Ｉｎｃ．，ＶＩＣＩ  ＡＧ  Ｉｎｔｅｒｎａｔｉｏｎａｌ，８３００  Ｗａｔｅｒｂｕｒｙ，Ｈｏｕｓｔｏｎ，ＴＸ  ７７０５５，ＵＳＡからのＥＴＣ６ＵＷまたはＥＤＣ６ＵＷ、またはＩＤＥＸ  Ｈｅａｌｔｈ  ＆  Ｓｃｉｅｎｃｅ  ＬＬＣ，６００  Ｐａｒｋ  Ｃｏｕｒｔ，Ｒｏｈｎｅｒｔ  Ｐａｒｋ，ＣＡ  ９４９２８，ＵＳＡからのＭＸスイッチングバルブ（例えば、Ｎｏ．４４７９００）である。サンプルループの体積は、１〜１０μｌ、好ましくは３〜７μｌである。一例として、１／１６インチの外径と１００〜２５０μｍの内径を有する適切な長さのステンレススチール毛細管は、この目的のために使用することができる。
【００６９】
高濃度ポリマー溶液を付随的ストリ−ムから注入ループへ移送するのに必要な純粋な溶媒を搬送するために、一実施形態は、ＨＰＬＣに適したポンプ、例えば、高圧ダブルピストンポンプを使用して、最大６００バールのゲージ圧で搬送することができる。
【００７０】
一実施形態において、本発明に係る装置は、並列で動作する１つまたは複数のＧＰＣシステムを含み、ゲルクロマトグラフィー測定プロセスの実施と、様々なゲル透過クロマトグラフィーのデータ、例えば、サンプル溶液からのポリマーの分子量、ＭＷ、Ｍｎ、またはＭｐの測定とに必要な機器のすべてを有する。
【００７１】
また、複数存在できて、したがって測定のタイムシフトの並列動作が可能である、例えば、増加したサンプリング頻度の場合のＧＰＣシステムは、サイズ排除クロマトグラフィーのために直列に配置された１つまたは複数の市販のＧＰＣカラムを包含することができ、そこでは、これらの選択が、ポリマー、特に５０００〜１０００００ｇ／モルの重量平均モル質量ＭＷを有する芳香族ポリカーボネートの適切な分離を可能にするものである。
【００７２】
一実施形態は、直径７．５ミリメートルと長さ３００ｍｍの直列に配置された複数の分析カラムを使用する。カラム材料の粒子サイズは、３〜２０μｍの範囲である。カラムの選択は、生産される様々な製品に対するゲル透過クロマトグラフィーのデータから測定されるηｒｅｌ値とＭＶＲ値との間の差が十分な確信を持って検出できるようにすることである。一例として、ＭＷ値がηｒｅｌおよびＭＶＲを計算するために利用される場合、対応するＭＷ値の間の違いは、十分な信頼性でもって検出可能でなければならない。一例として、様々なポリマーが生成され、これらの平均分子量ＭＷが１０００ｇ／モルだけ異なる場合は、この違いは、使用するＧＰＣシステムの助けを借りて、確実に区別できる必要がある。したがって、厳しい必要条件が、ＧＰＣシステムの正確度、特にその精度に求められる。
【００７３】
使用される溶離液は、適切な有機溶媒、例えば、ＴＨＦ、クロロホルムまたはジクロロメタンを含む。一実施形態は、ジクロロメタンを使用する。適切なポンプは、高圧液体クロマトグラフィーに用いられる代表的なポンプ、例えば、高圧ダブルピストンポンプであり、これらは、ＧＰＣカラムを通して非常に一定して正確な流量を提供する。使用可能な検出器は、屈折率検出器（ＲＩ）、ＵＶ検出器、蒸発光散乱（ＥＬＳ）検出器、粘度検出器、（例えば、１つ、２つまたは４つの毛細管を使用する粘度計）または散乱光検出器を含む。好ましいのは、ＵＶ検出器およびＲＩ検出器である。
【００７４】
ＧＰＣシステムは、既知のモル質量および／またはモル質量分布、例えば、既知のＭｐ値を有するポリマーを用いて較正される。ポリカーボネートまたはポリスチレンを使用することが好ましい。これらのポリマー溶液は、製造プロセスに対応する濃度で調製されて、これらは適切なポンプ、例えば、ダイアフラムポンプなどの助けを借りて、製造プロセスからのポリマー溶液の代わりに、サンプリングラインに供給される。一実施形態では、コンピュータが、製造からのサンプルの供給、またはサンプリングラインへの較正サンプルのいずれかの供給を制御するために使用される。
【００７５】
ＧＰＣシステムは、希釈ポリマー溶液を注入することができる、例えば、システムのテスト用の追加の自動サンプルの入力デバイスを有することができる。
【００７６】
注入プロセス用の、およびクロマトグラムの評価用の多方向バルブを含むＧＰＣシステムの制御については、コンピュータと適切なソフトウェア、例えば、ＰＳＳ  ＷｉｎＧＰＣ  Ｕｎｉｔｙを用いて、当業者に公知の方法を使用するのが好ましい。
【００７７】
一実施形態において、本発明による装置は、較正関係に基づいて、試験されたポリマーサンプルの溶液粘度ηｒｅｌおよび／または溶融体積流量ＭＶＲを計算して、表示するためのさらなる装置を含む。
【００７８】
一実施形態において、本発明による装置は、較正のタイミング、サンプリング、バルブのすべての作動、ＧＰＣシステムへのサンプルの計量、ＧＰＣ測定プロセスの開始、サンプルループの洗浄、得られた測定値の表示および／または文書化、ならびに再サンプリングの完全自動連続制御用のコントロール装置を構成する。
【００７９】
一実施形態において、本発明による装置は、以下の構成要素を含む：
ａ）ポリマー製造プロセスの構成要素からの有機溶媒中での測定が必要なポリマー溶液のためのサンプリングラインであって、そこでは、前記ポリマー溶液は、非常に実質的に無機塩を含まず、そして、前記ラインは、過気圧下に曝され、そしてバルブに接続し、メインストリームからのサブストリームにおいてのポリマー溶液の取り出しを可能にする。サンプリングラインは、バルブを経由する一定の体積を分離することを目的としている。この方法で分離することができる体積は、サンプルループと呼ばれる。
ｂ）製造プロセスからのポリマー溶液と同じ濃度での既知のゲル透過クロマトグラフィーのデータ、例えば、ＭＷ、ηｒｅｌおよびＭＶＲを有するポリマーの有機溶液が、製造プロセスからのポリマー溶液の代わりに、適切なポンプの助けを借りてサンプリングラインに注入されるのを可能とする較正装置。
ｃ）純粋な有機溶媒のためのライン；このラインは、溶媒ポンプによって生成される過気圧下に曝され、ａ）で説明したサンプリングラインを経由してバルブにも接続している。
ｄ）ＧＰＣシステムのための注入ループを含み、またはバルブが確定した位置にある場合、有機溶媒中での測定を必要とするポリマー溶液が、前記注入ループを通って連続的に流れることができるような方法で外部に配置された注入ループに接続している分析用多方向バルブであり、そこでは、前記注入ループは、１〜１０μｌの正確に確定された体積を有し、別の確定したバルブの位置では、測定が必要な、そして注入ループに存在するポリマー溶液が、溶媒の過気圧により注入ループから強制的に排出することができ、そしてＧＰＣシステムに接続しているラインに搬送することができ、そして、別の確定したバルブの位置では、純粋な溶媒が、注入ループを通って継続的に流れ、したがって洗浄されることができ、そこでは、この洗浄溶液は個別に収集される。
ｅ）バルブｄ）からＧＰＣシステムへのラインであって、ここで、注入ループからの測定を必要とするＰＣ溶液の正確に一定の体積が、純溶媒の過気圧下の助けを借りてラインでＧＰＣシステムの入口端部に搬送され、それは動作準備ができている。
ｆ）ゲルクロマトグラフィー測定プロセスの実施と、ゲル透過クロマトグラフィーのデータ、例えば、サンプル溶液からのポリマーの様々に定義された分子量ＭＷ、Ｍｎ、ＭｐおよびＤの測定とに必要な機器のすべてと並列に動作するＧＰＣシステム、または必要に応じて複数のＧＰＣシステム。
ｇ）ゲル透過クロマトグラフィーのデータから、例えば、測定されたポリマーサンプルの分子量からの、較正関係に基づく溶液粘度ηｒｅｌおよび／または溶融体積流量ＭＶＲの連続的な計算と表示のためのさらなる装置。
ｈ）サンプリングのタイミング、ＧＰＣシステムへのサンプルの計量、ＧＰＣ測定プロセスの開始、サンプルループの洗浄、得られた測定値の表示および／または文書化、および再サンプリングの完全自動連続制御用のコントロール装置。
【００８０】
図１と図２は、例として、サンプリングと注入のための概念を用いた実験系のダイアグラムを示す。有機溶媒中での測定を必要とするポリマー溶液は、ポリマーを製造するためのプロセスの構成要素から連続的に取り出され、そこでは、前記ポリマー溶液は実質的に無機塩を含まなかった。溶液は、必要に応じて追加のポンプによって生成される過気圧下に曝される。ここでのサンプリングラインを経由して迂回したサブストリームは、継続的に分析測定システムに導入され、ここで再循環してメインストリームに戻される。図１は、サンプルの取り出しと、サンプル適用システムおよびＧＰＣシステムへの結合を含む分析用測定システムへの結合とを示す。図２は、分析用測定システムとサンプリングラインを経由するメインストリームとの間の接続を示す。
【００８１】
サンプルの取り出しは、サンプリングシステムを経由して次の通りに行われる：サンプリングラインは、複数の３方向バルブを経由する一定の体積を分離する。このようにして分離することができる体積は、サンプルループと呼ばれ、１〜１００ｍｌ（図１の例では１２ｍｌ）である。サンプルループは、サンプルがサンプルループを通って連続的に流れるか、あるいはサンプルループ内に位置するポリマー溶液が、分析用多方向バルブに移送されるように２つの３方向バルブセットで区切られている。この移送は、純粋な有機溶媒のためのさらなるラインを使用して行われる；このラインは、溶媒ポンプによって生成される過気圧下に曝され、そしてまた、３方向バルブのうちの１つに接続している。サンプルループにポリマー溶液を負荷するためのバルブの位置は、図１での位置１〜３における「負荷」により明示され、そして、分析用多方向バルブにサンプルを移送するための位置は、位置１〜２における「注入」で明示される。
【００８２】
ポリマー溶液は、必要に応じて較正のために使用される。これは、較正装置を用いることによって達成され、そこでは、既知のＭＷ、分子量分布、ηｒｅｌおよびＭＶＲを有するポリマーの有機溶液は、供給容器（図１での「検証サンプル１６％ＰＣ」）からのサンプリングラインに適切なポンプの援助により送り込まれ、そこでは、溶液中のポリマー濃度は、製造プロセスからのポリマー溶液中のポリマー濃度と同じである。この較正サンプルは、サンプリングシステムへのサンプルループのさらなる３方向バルブを経由して必要に応じて認められる。位置１〜３において、製造プロセスからのサンプリングが行われ（図１で「負荷」によって明示される）、そして、位置１〜２において、較正サンプルの供給が行われる（図１で「検証サンプル」として明示される）。較正サンプルの供給が行われるとき、このポリマー溶液は、メインストリームへよりもむしろ廃棄物に排出される。
【００８３】
装置は、分析用多方向バルブを包含し、それは、ＧＰＣシステムのための注入ループを含むか、あるいは１〜１０μｌの範囲の正確で一定の体積の外部に配置された注入ループを有する。確定したバルブ位置の場合には、測定を必要とするポリマー溶液は、注入ループへのサンプルループからのポリマー溶液の移送の際に、注入ループを通って連続的に流れる。別の確定したバルブ位置では、測定を必要とし、注入ループに存在するＰＣ溶液は、溶媒の過気圧により注入ループから強制的に排出されて、そしてＧＰＣシステムに接続しているラインに搬送される。別の確定したバルブ位置では、純粋な溶媒が、注入ループを通って継続的に流れ、したがって洗浄されることができ、そこでは、この洗浄溶液は個別に収集される。
【００８４】
注入ループからの測定を必要とするＰＣ溶液の正確で一定の体積は、分析用多方向バルブから、動作準備ができているＧＰＣシステムの入口端部に対する純粋溶媒の過気圧下の助けを借りて、ＧＰＣシステム（またはＧＰＣカラム）までのラインを通る。ゲルクロマトグラフィー測定プロセスの実施と、ゲル透過クロマトグラフィーのデータ、特に、サンプル溶液からのポリマーの様々に定義された分子量ＭＷ、Ｍｎ、Ｍｐ、ＭＺまたはＤの測定とに必要な機器のすべてと並列に動作するＧＰＣシステム、または必要に応じて複数のＧＰＣシステムがある。
【００８５】
サンプリングライン、溶媒ラインなどの様々なラインは、測定を必要とする個々のポリマー溶液に関する最適化のために、互いに独立して温度制御を有することができる。
【００８６】
その広範な発明概念から逸脱することなく、上述の実施形態に対して変更がなされ得ることが当業者には理解されるであろう。従って、本発明は、開示された特定の実施形態に限定されるものではなく、添付の特許請求の範囲によって定義される本発明の精神および範囲内での修正を包含することを意図する。
【００８７】
本明細書に記載されたすべての引用文献は、すべての有用な目的のために引用により本明細書に組み込まれる。
【実施例】
【００８８】
ポリカーボネートのための較正関係の測定
１５のポリカーボネートのサンプル（５つの異なる粘度レベルのうちのそれぞれの３つのサンプル；平均値は、較正関係に対する各粘度レベルでの３つのサンプルから生成される）の分子量ＭＷは、ηｒｅｌ＝１．２５０から１．３４（ＤＩＮ  ５１５６２に対して）の範囲の粘度、またはそれぞれに、４〜１６［ｃｍ３／１０分］の範囲のＭＶＲ（ＤＩＮ  ＥＮ  ＩＳＯ  １１３３、３００℃、１．２ｋｇに対して）および２２，０００から３４，０００［ｇ／モル］の範囲のＭＷを有するが、ＧＰＣによって決定され、そして、ＧＰＣは既知の分子量分布を有する直鎖状のＰＣで計算された。
実施例１
【００８９】
実験は、図１に示される装置を使用した。サンプリングラインをシミュレーションしたステンレス鋼ラインを通るダイアフラムの援助によって、ジクロロメタン（ＤＣＭ）とモノクロロベンゼンからなる１：１溶媒混合物におけるＰＣの１６重量％を含む溶液。それから、２つのバルブの位置は、サンプルループ（Ｖ＝１２ｍｌ）内に位置する重量比で１６％強度の溶液が、ＤＣＭを送り込む継続的に動作するＨＰＬＣポンプの助けを借りて６方向バルブの注入ループにその後移送されるように変更された。注入ループの体積は、約４μｌであった。注入ループが重量比で１６％強度の溶液で完全に一旦満たされた場合、６方向バルブが切り替えられ、サンプルが同様にＤＣＭを送り込む第２ＨＰＬＣポンプによりＧＰＣカラムに注入された。ＧＰＣカラムの下流は、ＵＶ検出器とＲＩ検出器であった。クロマトグラムは、格納されたＰＣの較正システムの助けを借りて評価された。
【００９０】
下記の表１は、サンプルのＭＷ値（ＵＶ検出器による）とηｒｅｌ値とＭＶＲ値の６回測定の結果を示す。個々の注入の間隔は約４８分であった。ηｒｅｌとＭＶＲの値を与えるための変換は、格納された較正関係を使用することによって達成された。ＭＷの標準偏差は、±１６３グラム／モルまたは０．６％であった。ηｒｅｌの標準偏差は、±０．００１４であった。ＭＶＲの標準偏差は±０．２［ｃｍ３／１０分］であった。ηｒｅｌおよびＭＶＲについてのこれらの標準偏差は、Ｕｂｂｅｌｏｈｄｅ粘度計を使用してηｒｅｌ測定の正確度と、それぞれ溶融指数の検査機器を使用するＭＶＲの測定とに対応し、プロセス監視とプロセス制御のための十分な正確度を有している。
【００９１】
【表１】
2012083347.tif 000003
実施例２
【００９２】
オンラインサンプリングとオンライン注入（約１６重量％の強度の溶液４μｌの計量）の概念をオフライン注入システム（０．２重量％の強度の溶液１００μｌの注入）の確立された概念と比較するために、強度１６重量％の別のＰＣ溶液が、上記のオンライン概念の方法によって最初に計量された。そして、１６重量％の強度のＰＣ溶液が、ＤＣＭで０．２重量％に希釈され、それからの１００μｌが自動サンプル入力機器を用いて注入された。以下の結果が得られた：
オンラインサンプリング／注入：  ＭＷ＝２４０５２ｇ／ｍｏｌ
標準オフライン注入システム：  ＭＷ＝２３８７４ｇ／ｍｏｌ
結果は、測定の正確度の範囲内で同一と見なすことができる。これは新規なサンプリングと注入の概念は、オンラインの使用に適しているという証拠である。
【図１】
2012083347.tif 000004
【図２】
2012083347.tif 000005
【外国語明細書】
2012083347.tif 000006
2012083347.tif 000007
2012083347.tif 000008
2012083347.tif 000009
2012083347.tif 000010
2012083347.tif 000011
2012083347.tif 000012
2012083347.tif 000013
2012083347.tif 000014
2012083347.tif 000015
2012083347.tif 000016
2012083347.tif 000017
2012083347.tif 000018
2012083347.tif 000019
2012083347.tif 000020
2012083347.tif 000021
2012083347.tif 000022
2012083347.tif 000023
2012083347.tif 000024
2012083347.tif 000025
2012083347.tif 000026
2012083347.tif 000027
2012083347.tif 000028
2012083347.tif 000029
2012083347.tif 000030
2012083347.tif 000031
2012083347.tif 000032
2012083347.tif 000033
2012083347.tif 000034
2012083347.tif 000035
2012083347.tif 000036
2012083347.tif 000037
2012083347.tif 000038
【図１】
2012083347.tif 000039
【図２】
2012083347.tif 000040